(57)【要約】【解決課題】アルミニウム材の表面に塗膜を有し、ノンクロムでありながら過酷な使用条件下においても優れた耐食性能を発揮し得るアルミニウム塗装材を提供する。【解決手段】アルミニウム材の表面に水分散性シリカ、リン化合物、及びシランカップリング剤を含むシリカ含有皮膜を介して塗膜が形成されており、シリカ含有皮膜は、シランカップリング剤を０．５〜３５質量%の割合で含むと共に、Ｓi含有量が２〜６０mg/m2の範囲内であってＰ含有量が０．１〜６．０mg/m2の範囲内であり、Ｐ含有量とＳi含有量とのP/Si質量比が０．０２〜０．１５の範囲内であるアルミニウム塗装材であり、また、このようなアルミニウム塗装材の製造方法である。【選択図】なし【特許請求の範囲】
【請求項１】
アルミニウム又はアルミニウム合金からなるアルミニウム材の表面に、水分散性シリカ、リン化合物、及びシランカップリング剤を含むシリカ含有皮膜を介して、塗膜が形成されているアルミニウム塗装材であり、
前記シリカ含有皮膜は、前記シランカップリング剤を０．５〜３５質量%の割合で含むと共に、Ｓi含有量が２〜６０mg/m2の範囲内であってＰ含有量が０．１〜６．０mg/m2の範囲内であり、かつ、前記Ｐ含有量とＳi含有量とのP/Si質量比が０．０２〜０．１５の範囲内であることを特徴とするアルミニウム塗装材。
【請求項２】
前記水分散性シリカが、コロイダルシリカであることを特徴とするアルミニウム塗装材。
【請求項３】
アルミニウム又はアルミニウム合金からなるアルミニウム材の表面に、水分散性シリカ、リン化合物、及びシランカップリング剤を含むシリカ含有皮膜を介して、塗膜が形成されているアルミニウム塗装材の製造方法であり、
前記アルミニウム材の表面に、シランカップリング剤を０．５〜３５質量%の割合で含むと共に、Ｓi含有量が２〜６０mg/m2の範囲内であってＰ含有量が０．１〜６．０mg/m2の範囲内であるシリカ含有皮膜を形成し、次いでこのシリカ含有皮膜の上に前記塗膜を形成することを特徴とするアルミニウム塗装材の製造方法。
【発明の詳細な説明】
【技術分野】
【０００１】
この発明は、アルミニウム又はアルミニウム合金からなるアルミニウム材の表面に耐食性及び密着性が共に優れた塗膜を有するアルミニウム塗装材及びその製造方法に関する。
【背景技術】
【０００２】
アルミニウム材の耐食性処理にはクロメート処理やリン酸クロメート処理等のクロム系表面処理剤を用いる方法がよく知られており、これらの方法は現在でも広く行われている（特許文献１〜３参照）。
しかしながら、近年、世界的にも環境負荷物質の使用を規制しようとする気運が高まってきており、例えばＥＵでは、廃自動車指令等により６価のクロムに関する法規制が始まっている。
【０００３】
このような背景から、本発明者らは、アルミニウム材の表面に、珪素酸化物をシリコン量５〜２００mg/m2及びシリコン含有率２５〜４６．７質量%の範囲で含有すると共に、リン化合物をリン量０．１〜２０mg/m2及びリン含有率０．２〜１０質量%の範囲で含有する無機皮膜(シリカ含有皮膜)を介して塗膜が形成されたアルミニウム塗装材を提案し（特許文献４）、また、アルミニウム材の表面に、珪素化合物をシリコン量５〜２００mg/m2及びシリコン含有率３０〜４６．７質量%の範囲で含有すると共に、リン化合物をリン量０．１〜２０mg/m2及びリン含有率０．２〜１０質量%の範囲で含有し、かつ、有機バインダーを３５質量%以下の範囲で含有する無機皮膜(シリカ含有皮膜)を介して塗膜が形成されたアルミニウム塗装材を提案した（特許文献５）。そして、これらのアルミニウム塗装材は、６価及び３価のクロムを実質的に全く含まない、いわゆる「ノンクロム」であって環境に優しく、しかも、耐食性に優れており、耐食性に優れたアルミニウム塗装材が求められる自動車産業等を始めとする多くの分野で利用されている。
【０００４】
更に、特許文献６には、冷延鋼板や亜鉛めっき鋼板等の金属基板の上に化成処理皮膜(シリカ含有皮膜)及び接着剤層がこの順に積層され、前記化成処理皮膜(シリカ含有皮膜)がコロイダルシリカと熱硬化型樹脂とを含むと共に所定の割合でシランカップリング剤やリン酸類を含んでもよく、樹脂(プラスチック)との接着性に優れた表面処理金属板が提案され、またこの表面処理金属板を用いて得られた自動車、家電製品、ＯＡ機器などの用途に好適な金属板複合樹脂成形品が提案されている。
【先行技術文献】
【特許文献】
【０００５】
【特許文献１】特開平01-299,877号公報
【特許文献２】特公平02-042,389号公報
【特許文献３】特公平03-077,440号公報
【特許文献４】特許公報5,125,284号公報
【特許文献５】特許公報5,125,285号公報
【特許文献６】特開2015-110,318号公報
【発明の開示】
【発明が解決しようとする課題】
【０００６】
ところで、例えば建材、輸送、電機、電子等の分野においては、その用途によっては室外で使用されることが多いことから、アルミニウム塗装材を用いて製造された様々な製品が他の分野の場合よりも更に過酷な湿潤環境下で用いられる場合があり、また、電機、電子、輸送等の分野においては、アルミニウム塗装材に対してプレス等の加工を行い、更にこの加工後にその表面にポストコート等の塗装を行って合計で３０μm以上、更には４０μm以上の厚い膜厚の塗膜を有するアルミニウム塗装材が求められる場合があり、更に、膜厚が３０μm未満であっても５μm以上、更には１０μm以上の比較的厚い膜厚の塗膜と過酷な湿潤環境下での使用とが重なる場合もある。そして、このような過酷な湿潤環境下での使用の場合、膜厚が単独で又は合計で３０μm以上となる厚い塗膜が求められる場合、更には比較的厚い膜厚の塗膜と過酷な湿潤環境下での使用とが重なる場合（以下、これらの場合を「過酷な使用条件下」ということがある。）には、アルミニウム材と塗膜との間の密着性が低下することがあり、更に優れた耐食性能が求められている。
【０００７】
そこで、本発明者らは、上記の特許文献４及び５におけるアルミニウム塗装材を更に改良してこのような要請に応えるために、耐食性能の評価に関して、腐食の外観を観察して評価するこれまでの耐糸錆試験ではなく、過酷な条件下でアルミニウム材と塗膜との間の密着性を評価することができる湿潤試験を採用し、この湿潤試験においても優れた耐食性能を発揮し得るアルミニウム塗装材を開発すべく更に鋭意検討を行った結果、意外なことには、アルミニウム材の表面に水分散性シリカ、及びリン化合物を含むシリカ含有皮膜を形成する際に、単にシリコン(Si)やリン(P)の含有量及び含有率を制御するだけでなく、シランカップリング剤を所定の割合で共存させると共にＰ含有量とＳi含有量とのP/Si質量比をある特定の範囲に制御することにより、ノンクロムでありながら上述した過酷な使用条件下においても優れた耐食性能を発揮することを見出し、本発明を完成した。
【０００８】
従って、本発明の目的は、アルミニウム又はアルミニウム合金からなるアルミニウム材の表面に塗膜を有し、ノンクロムでありながら過酷な使用条件下においても優れた耐食性能を発揮し得るアルミニウム塗装材を提供することにある。
【課題を解決するための手段】
【０００９】
すなわち、本発明は、アルミニウム又はアルミニウム合金からなるアルミニウム材の表面に、水分散性シリカ、リン化合物、及びシランカップリング剤を含むシリカ含有皮膜を介して、塗膜が形成されているアルミニウム塗装材であり、前記シリカ含有皮膜は、前記シランカップリング剤を０．５〜３５質量%の割合で含むと共に、Ｓi含有量が２〜６０mg/m2の範囲内であってＰ含有量が０．１〜６．０mg/m2の範囲内であり、かつ、前記Ｐ含有量とＳi含有量とのP/Si質量比が０．０２〜０．１５の範囲内であることを特徴とするアルミニウム塗装材である。
【００１０】
また、本発明は、アルミニウム又はアルミニウム合金からなるアルミニウム材の表面に、水分散性シリカ、リン化合物、及びシランカップリング剤を含むシリカ含有皮膜を介して、塗膜が形成されているアルミニウム塗装材の製造方法であり、前記アルミニウム材の表面に、シランカップリング剤を０．５〜３５質量%の割合で含むと共に、Ｓi含有量が２〜６０mg/m2の範囲内であってＰ含有量が０．１〜６．０mg/m2の範囲内であるシリカ含有皮膜を形成し、次いでこのシリカ含有皮膜の上に前記塗膜を形成することを特徴とするアルミニウム塗装材の製造方法である。
【００１１】
なお、以下の本発明の説明においては、「塗膜の膜厚」について、アルミニウム材の表面に積層された塗膜が上塗り塗膜の単一層である場合は当該上塗り塗膜の膜厚を意味し、また、プライマー塗膜も含めて２層以上の上塗り塗膜が積層した多層膜である場合にはその合計の膜厚を意味するものとして、塗膜の「総合塗膜厚」ということがある。
【００１２】
本発明において、アルミニウム材としては、アルミニウム又はアルミニウム合金からなる圧延材、押出形材、ダイカスト材、鋳物材等や、これらを適宜加工して得られる加工材、更にはこれらの材料を適宜組み合わせて得られる組合せ材等が挙げられる。
【００１３】
また、本発明において、アルミニウム材の表面に形成されるシリカ含有皮膜は、シリコン含有量（Ｓi含有量）が２mg/m2以上６０mg/m2以下、好ましくは２mg/m2以上４５mg/m2以下、より好ましくは４mg/m2以上４０mg/m2以下の範囲であり、リン含有量（Ｐ含有量）が０．１mg/m2以上６．０mg/m2以下、好ましくは０．３mg/m2以上５mg/m2以下、より好ましくは０．３mg/m2以上３．０mg/m2以下の範囲であり、かつ、これらＰ含有量とＳi含有量とのP/Si質量比が０．０２以上０．１５以下、好ましくは０．０２以上０．１３以下、より好ましくは０．０４以上０．１３以下の範囲であることが必要であり、また、シランカップリング剤の含有率が０．５質量%以上３５質量%以下、好ましくは１質量%以上２５質量%以下、より好ましくは４質量%以上２１質量%以下であることが望ましい。本発明においては、これら４つの条件が同時に満足されないと、上記の過酷な湿潤環境下での使用や総合塗膜厚３０μm以上の塗膜が求められるような場合（過酷な使用条件下）に耐食性が低下し、アルミニウム材と塗膜との間の密着性が低下し、アルミニウム塗装材の耐久性が損なわれる。
【００１４】
そして、このシリカ含有皮膜の膜厚については、通常その膜厚が５nm以上５００nm以下、好ましくは２０nm以上３００nm以下であるのがよく、また、このシリカ含有皮膜中のシリコン含有率(Ｓi含有率)が３０質量%以上５０質量%以下、好ましくは３５質量%以上４５質量%以下であって、リン含有率(Ｐ含有率)が０．８質量%以上５．５質量%以下、好ましくは１質量%以上５質量%以下であるのがよい。この無機皮膜の膜厚が５nmより薄いと、耐糸錆性が不足する虞があり、反対に、５００nmより厚くなると、密着性が不足する虞が生じる。また、シリカ含有皮膜中のＳi含有率が３０質量%より少ないと、耐糸錆性が低下する虞があり、反対に、５０質量%より多くなると汎用的な原料では皮膜形成が難しくなりコストが高くなる。更に、シリカ含有皮膜中のＰ含有率が０．８質量%より少ないと耐食性が低下する虞があり、反対に、５．５質量%より多くなると密着性が悪くなる虞がある。
【００１５】
ここで、本発明のシリカ含有皮膜に用いられる水分散性シリカとしては、例えばコロイダルシリカ、気相シリカ等があり、好ましくはコロイダルシリカである。そして、このコロイダルシリカとしては、特に限定されるものではないが、具体的には例えば、球状のコロイダルシリカとして、日産化学工業社製のスノーテックス-C、スノーテックス-O、スノーテックス-N、スノーテックス-S、スノーテックス-OL、スノーテックス-XS、スノーテックス-XL等が挙げられ、また、鎖状のコロイダルシリカとして、日産化学工業社製のスノーテックス-UP、スノーテックス-OUP等が挙げられる。また、気相シリカとしては、日本アエロジル社製のアエロジル130、アエロジル200、アエロジル200CF、アエロジル300、アエロジル300CF、アエロジル380、アエロジルMOX80等が挙げられる。
【００１６】
また、このシリカ含有皮膜に用いられるリン化合物は、一層の耐食性の向上等を目的に添加されるものであり、特に限定されるものではないが、好ましくは、例えばオルトリン酸、ホスホン酸、ピロリン酸、トリポリリン酸及びこれらの塩から選ばれた１種又は２種以上の混合物を挙げることができ、具体的には、リン酸、リン酸三アンモニウム、リン酸三ナトリウム、リン酸アルミニウム、リン酸亜鉛、リン酸マグネシウム等を例示することができる。
【００１７】
更に、このシリカ含有皮膜に用いられるシランカップリング剤は、密着性と耐食性付与等を目的に添加されるものであり、特に限定されるものではないが、好ましくは、反応基として、ビニル基、エポキシ基、スチリル基、メタクリル基、アクリル基、アミノ基、ウレイド基、メルカプト基、スルフィド基、イソシアネート基、チオカルボニル基、ハロゲン基、トリアジンチオール基等の反応性官能基を有するシランカップリング剤であり、最終的に反応性のシラノール基を発現させるものであれば特に制限はなく、具体的には例えば、ビニルトリメトキシシラン、2-(3,4-エポキシシクロヘキシル)エチルトリメトキシシラン、3-グリシドキシプロピルトリエトキシシラン、p-スチリルトリメトキシシラン、3-メタクリロキシプロピルトリメトキシシラン、3-アクリロキシプロピルトリメトキシシラン、3-アミノプロピルトリメトキシシラン、3-アミノプロピルトリエトキシシラン、3-ウレイドプロピルトリエトキシシラン、3-メルカプトプロピルメチルジメトキシシラン、3-メルカプトプロピルトリメトキシシラン、ビス(トリエトキシシリルプロピル)テトラスルフィド、3-イソシアネートプロピルトリエトキシシラン等が挙げられる。これらのシランカップリング剤については、単独で用いてもよく、また、２種以上を混合して用いてもよい。また、アルコキシシリル基と上述の反応性官能基を併せ持つアルコキシオリゴマーでもよく、更には、トリアジンチオール基を分子内に備えたシリコーンアルコキシオリゴマー等でもよい。
【００１８】
そして、本発明のシリカ含有皮膜を形成するこれら水分散性シリカ、リン化合物、及びシランカップリング剤については、アルミニウム材の表面にシリカ含有皮膜を形成する際に皮膜形成処理液として調製されるが、この皮膜形成処理液は好ましくは水溶液あるいはアルコール溶液として調製され、その際に、必要に応じて、表面調整剤、抗菌剤、防カビ剤、水やアルコール以外の溶剤等の第三成分が添加される。このため、本発明の上記シリカ含有皮膜中には、水分散性シリカ、リン化合物、及びシランカップリング剤に加えて、これら第三成分に由来する成分が存在する場合がある。
【００１９】
本発明において、アルミニウム材の表面にシリカ含有皮膜を介して形成される塗膜は、このシリカ含有皮膜の上に直接に塗装されて形成される塗膜がアルミニウム塗装材の最外層を形成する上塗り塗膜であってもよいが、プライマー層として機能するプライマー塗膜を介して塗装された上塗り塗膜であってもよく、また、これらの上塗り塗膜が２層以上積層した多層膜であってもよい。シリカ含有皮膜の上に形成される塗膜の総合塗膜厚については、アルミニウム塗装材の使用目的等によって適宜選択され、また、決定されるものであり、特に制限されるものではないが、通常０．５μm以上２００μm以下、好ましくは２μm以上１５０μm以下であるのがよく、特にその下限値については湿潤試験後及び沸騰水浸漬試験後の密着性において本発明の効果が顕在化する５μm以上であるのがよく、好ましくは１０μm以上、より好ましくは３０μm以上であるのがよい。この塗膜の総合塗膜厚が０．５μmより薄いと十分な耐食性が発揮されず、反対に２００μmを超えると密着性が低下する場合がある。
【００２０】
ここで、アルミニウム材表面にシリカ含有皮膜を介して形成される塗膜については、特に制限はなく、アルミニウム材表面のシリカ含有皮膜の上に、例えば、アクリル系塗料、ポリエステル系塗料、ウレタン系塗料、アクリルウレタン系塗料、アクリルポリエステル系塗料、エポキシ系塗料、フッ素系塗料、アクリルシリコン系塗料、ウレタンシリコン系塗料、アクリルウレタンシリコン系塗料、セラミックス系塗料、酸化チタン系塗料等の有機系、無機系、又は、有機・無機ハイブリッド系等の塗料から選ばれたいずれかの塗料（塗膜形成用塗料）を塗装して形成される塗膜であればよく、好ましくはアクリル系塗料、ポリエステル系塗料、ウレタン系塗料、エポキシ系塗料等であるのがよい。
【００２１】
以下に、本発明のアルミニウム塗装材を製造する際の製造方法について説明する。
本発明のアルミニウム塗装材の製造に関しては、好ましくは、アルミニウム材の表面にシリカ含有皮膜を形成する皮膜形成処理に先駆けて、アルミニウム材の表面に対して予め脱脂処理や表面調整処理等の前処理を行ってもよく、前記脱脂処理としては、例えばシンナー等を用いた溶剤洗浄や市販の酸性若しくはアルカリ性脱脂剤を用いた脱脂処理が挙げられ、また、前記の表面調整処理としては、酸溶液、好ましくはｐＨ６以下の酸溶液による酸処理、及び／又は、アルカリ溶液、好ましくはｐＨ８以上のアルカリ溶液によるアルカリ処理等を挙げることができる。ここで、表面調整処理の酸処理に用いる酸溶液としては、例えば、上記の市販の酸性脱脂剤を用いて調製したものや、硫酸、硝酸、フッ酸、リン酸等の鉱酸や酢酸、クエン酸等の有機酸を用いて調製したものや、これら鉱酸や有機酸を混合して得られた混合酸等からなる酸試薬を用いて調製したもの等を用いることができ、また、アルカリ溶液としては、例えば、市販のアルカリ性脱脂剤を用いて調製したものや、苛性ソーダ等のアルカリ試薬を用いて調製したものや、ケイ酸ソーダ系の脱脂剤を用いて調製したものや、これらのものを混合して調製したもの等を用いることができる。
【００２２】
上記の酸溶液及び／又はアルカリ溶液を用いて行なう前処理の表面調整処理については、従来よりこの種の酸溶液又はアルカリ溶液を用いた表面調整処理において行なわれている操作方法及び処理条件と同様の方法を適用することができ、例えば、浸漬法、スプレー法等の方法により、処理温度が室温から９０℃まで、好ましくは室温から７０℃まであって、処理時間が１工程当り１秒から１５分程度、好ましくは２秒から１０分程度、より好ましくは２秒から３分であり、工程数が通常２以上６以下、好ましくは２以上４以下の処理条件で実施される。なお、この酸溶液及び／又はアルカリ溶液を用いて行なう前処理の表面調整処理において、アルミニウム材の表面は、エッチングされてもよく、また、されなくてもよい。
【００２３】
そして、アルミニウム材の表面に上記の前処理を施した後は、必要により水洗処理してもよく、この水洗処理には工業用水、地下水、水道水、イオン交換水等を用いることができ、製造されるアルミニウム塗装材に応じて適宜選択される。更に、前処理されたアルミニウム材については、必要により乾燥処理されるが、この乾燥処理についても、室温で放置する自然乾燥でよいほか、エアーブロー、ドライヤー、遠赤ヒーター、オーブン等を用いて行う強制乾燥でもよい。
【００２４】
このようにして必要により前処理されたアルミニウム材の表面には、上記の水分散性シリカ、リン化合物、及びシランカップリング剤を含む皮膜形成処理液が塗布され、本発明の上記シリカ含有皮膜が形成される。ここで、この皮膜形成処理液を調製する際には、アルミニウム材の表面に形成されるシリカ含有皮膜中のＳi含有量が２mg/m2以上６０mg/m2以下であり、Ｐ含有量が０．１mg/m2以上６．０mg/m2以下であり、かつ、これらＰ含有量とＳi含有量とのP/Si質量比が０．０２以上０．１５以下であって、シランカップリング剤の含有率が０．５質量%以上２０質量%以下であることを達成できるように、上記の水分散性シリカ、リン化合物、及びシランカップリング剤が水又はアルコール等の溶剤中に必要な第三成分と共に配合される。
【００２５】
このアルミニウム材の表面にシリカ含有皮膜を形成する際の皮膜形成処理については、例えば、ロールコート法、スプレーコート法、浸漬法、バーコート法、静電塗装法等によるプレコート法により、あるいは、スプレーコート法、スピンコート法、浸漬法、静電塗装法等によるポストコート法により実施され、またその際には、必要により塗布後に乾燥処理が行われるが、この乾燥処理についても、室温で放置する自然乾燥でよいほか、エアーブロー、ドライヤー、遠赤ヒーター、オーブン等を用いて行う強制乾燥でもよい。強制乾燥を行う場合には、通常室温〜２５０℃の温度で１秒〜１０分間程度、好ましくは２秒から５分間程度の条件で行うのがよい。
【００２６】
本発明においては、このようにして形成されたシリカ含有皮膜の上に上記の塗膜形成用塗料を塗布して塗膜が形成されるが、その際の塗装方法については、例えばロールコート法、スプレーコート法、浸漬法、バーコート法、静電塗装法等によるプレコート法であっても、また、スプレーコート法、スピンコート法、浸漬法、静電塗装法等によるポストコート法であってもよい。そして、塗装後の乾燥処理についても、塗料に応じた乾燥方法を採用すればよく、例えば、エアーブロー、ドライヤー、オーブン等を用いて室温〜３００℃及び５秒〜２４時間の乾燥条件で行う方法を例示することができる。
【００２７】
また、上記塗膜が多層膜である場合についても、通常の上塗り塗料を塗布して上塗り塗膜を形成せしめる場合と変わりなく、例えば形成された第１層の塗膜の上にロールコート法、スプレーコート法、浸漬法、バーコート法、静電塗装法等のプレコート法や、スプレーコート法、スピンコート法、浸漬法、静電塗装法等のポストコート法により上塗り塗料を塗布し、次いで塗布された上塗り塗料に応じた乾燥方法で乾燥すればよい。
【発明の効果】
【００２８】
本発明によれば、アルミニウム材の表面に塗膜を有し、ノンクロムでありながら過酷な使用条件下においても優れた耐食性能を発揮し得るアルミニウム塗装材を提供することができる。
また、このようなノンクロムでありながら過酷な使用条件下においても優れた耐食性能を発揮し得るアルミニウム塗装材を容易に製造することができる。
【発明を実施するための最良の形態】
【００２９】
以下、実施例及び比較例に基づいて、本発明の好適な実施の形態を具体的に説明する。
〔実施例１〜１０及び比較例１〜８〕
アルミニウム材として大きさ７０mm×１５０mm×１．０mmのアルミニウム板（JIS 5052-H18）を用意し、この用意した各実施例及び比較例のアルミニウム板に対して以下に示す前処理、シリカ含有皮膜の皮膜形成処理、及び塗膜の形成を行ない、各実施例及び比較例のアルミニウム塗装材を調製した。
【００３０】
〔前処理〕
各実施例及び比較例において、上記のアルミニウム板に対して以下の前処理を実施した。
すなわち、メタ珪酸ナトリウムを含有する脱脂剤（日本ペイント社製商品名：サーフクリーナー155）の２質量%水溶液中にアルミニウム板を６０℃及び３０秒間の条件で浸漬する脱脂処理を行った後、水洗して乾燥させた。
【００３１】
〔皮膜形成処理〕
シリカ含有皮膜を形成するための処理液として、表１に示すコロイダルシリカ及び添加樹脂等と、表２に示すリン化合物、シランカップリング剤、及び溶剤としての水又はイソプロパノール(iso-PrOH)とを用い、表２に示す組成の皮膜形成処理液を調製した。
【００３２】
【表１】
2018187847.tif 000002
【００３３】
【表２】
2018187847.tif 000003
【００３４】
上記の実施例１、３及び５〜９、並びに比較例１〜７においては、前処理終了後に、バーコーターを用いて表２に示す組成の皮膜形成処理液を塗布量１g/m2となるように塗装し、次いで最高到達温度（PMT: Peak metal temperature）１８０℃で１分間乾燥させ、アルミニウム板の表面にシリカ含有皮膜を形成した。
また、実施例２においては、前処理終了後に、バーコーターを用いて表２に示す組成の皮膜形成処理液を塗布量２．５g/m2となるように塗装し、次いでＰＭＴ１８０℃で１分間乾燥させ、アルミニウム板の表面にシリカ含有皮膜を形成した。
更に、実施例４においては、前処理終了後に、スプレーガンを用いて表２に示す組成の皮膜形成処理液を塗布量２５g/m2となるように塗装し、ＰＭＴ１８０℃で１分間乾燥させ、アルミニウム板の表面にシリカ含有皮膜を形成した。
更にまた、実施例１０においては、前処理終了後に、スプレーガンを用いて表２に示す組成の皮膜形成処理液を塗布量５０g/m2となるように塗装し、ＰＭＴ１８０℃で１分間乾燥させ、アルミニウム板の表面にシリカ含有皮膜を形成した。
そして、比較例８においては、前処理終了後に、バーコーターを用いて表２に示す組成の皮膜形成処理液を塗布量１g/m2となるように塗装し、次いでＰＭＴ１００℃で１分間乾燥させ、アルミニウム板の表面にシリカ含有皮膜を形成した。
【００３５】
上記のようにして形成された各実施例及び比較例のシリカ含有皮膜について、皮膜単位面積中に含有されるシリコン含有量（Ｓi含有量：mg/m2）及びリン含有量（Ｐ含有量：mg/m2）をそれぞれ蛍光Ｘ線分析で測定した。この測定に際しては、９９．９９９%の純アルミの板に各実施例及び比較例の場合と同様の方法でシリカ含有皮膜を作製し、このシリカ含有皮膜の単位面積中に含有されるシリコン含有量（Ｓi含有量：mg/m2）及びリン含有量（Ｐ含有量：mg/m2）を定量分析した。
【００３６】
〔塗膜の形成〕
アルミニウム板の表面に上記のシリカ含有皮膜を介して積層される塗膜は、下記の表３に示す塗膜形成用塗料を用い、第１層、第２層、及び第３層の順にそれぞれ表３に示す各膜厚の塗膜を形成した。
【００３７】
【表３】
2018187847.tif 000004
【００３８】
上記の前処理及び皮膜形成処理が行なわれた後の各実施例及び比較例のアルミニウム板について、下記の方法で塗膜を形成し、各実施例及び比較例の試験片（アルミニウム塗装材）を調製した。
【００３９】
実施例１では、塗料Ａをバーコート塗装し、ＰＭＴ２１０℃で６０秒間の焼付け処理を行って乾燥させ、膜厚(総合塗膜厚)３０μmの塗膜を形成した。
実施例２では、塗料Ｂをバーコート塗装し、ＰＭＴ２１０℃で６０秒間の焼付け処理を行って乾燥させ、膜厚５μmの塗膜を形成し、次いで、塗料Ｅをスプレーガンで塗装し、５０μmの塗膜を形成し、８０℃設定の加熱炉で５分間焼き付け、更に、塗料Ｆをスプレーガンで塗装し、５０μmの塗膜を形成し、８０℃設定の加熱炉で１０分間焼き付け、総合塗膜厚１０５μmの試験片（アルミニウム塗装材）を調製した。
【００４０】
実施例３では、塗料Ｂをバーコート塗装し、ＰＭＴ２１０℃で４０秒間の焼付け処理を行って乾燥させ、膜厚１０μmの塗膜を形成し、次いで、塗料Ｃをバーコート塗装し、ＰＭＴ２２５℃で６０秒間の焼付け処理を行って乾燥させ、膜厚３０μmの塗膜を形成し、総合塗膜厚４０μmの試験片（アルミニウム塗装材）を調製した。
実施例４では、塗料Ｄを静電粉体塗装し、１８０℃設定の加熱炉で３０分間焼き付け、膜厚(総合塗膜厚)１００μmの塗膜を形成し、試験片（アルミニウム塗装材）を調製した。
【００４１】
実施例５では、塗料Ｂをバーコート塗装し、ＰＭＴ２１０℃で４０秒間の焼付け処理を行って乾燥させ、膜厚２μmの塗膜を形成し、次いで、塗料Ａをバーコート塗装し、ＰＭＴ２１０℃で６０秒間の焼付け処理を行って乾燥させ、膜厚３０μmの塗膜を形成し、総合塗膜厚３２μmの試験片（アルミニウム塗装材）を調製した。
実施例６では、塗料Ｃをバーコート塗装し、ＰＭＴ２２５℃で６０秒間の焼付け処理を行って乾燥させ、膜厚(総合塗膜厚)２０μmの塗膜を形成した。
【００４２】
実施例７では、塗料Ｂをバーコート塗装し、ＰＭＴ２２５℃で６０秒間の焼付け処理を行って乾燥させ、膜厚(総合塗膜厚)５μmの塗膜を形成し、試験片（アルミニウム塗装材）を調製した。
実施例８では、塗料Ｃをバーコート塗装し、ＰＭＴ２２５℃で６０秒間の焼付け処理を行って乾燥させ、膜厚(総合塗膜厚)３５μmの塗膜を形成した。
実施例９では、塗料Ｂをバーコート塗装し、ＰＭＴ２２５℃で６０秒間の焼付け処理を行って乾燥させ、膜厚(総合塗膜厚)４０μmの塗膜を形成し、試験片（アルミニウム塗装材）を調製した。
実施例１０では、塗料Ｄを静電粉体塗装し、１８０℃設定の加熱炉で３０分間焼き付け、膜厚(総合塗膜厚)５０μmの塗膜を形成し、試験片（アルミニウム塗装材）を調製した。
【００４３】
比較例１では、塗料Ｄを静電粉体塗装し、１８０℃設定の炉で３０分焼き付け、膜厚(総合塗膜厚)１００μmの塗膜を形成し、試験片（アルミニウム塗装材）を調製した。この比較例１のアルミニウム塗装材は、特許文献４の実施例２に記載されたものと実質的に同じP/Si質量比のシリカ含有皮膜を有するものであるが、シランカップリング剤が無添加のものである。
比較例２では、塗料Ｄを静電粉体塗装し、１８０℃設定の炉で３０分焼き付け、膜厚(総合塗膜厚)１００μmの塗膜を形成し、試験片（アルミニウム塗装材）を調製した。比較例２はシランカップリング剤含有量が上限値を超えたものである。
【００４４】
比較例３では、塗料Ｂをバーコート塗装し、ＰＭＴ２１０℃で４０秒間の焼付け処理を行って乾燥させ、膜厚(総合塗膜厚)５μmの塗膜を形成し、試験片（アルミニウム塗装材）を調製した。この比較例３のアルミニウム塗装材は、特許文献４の実施例９に記載されたものと実質的に同じP/Si質量比のシリカ含有皮膜を有するものであるが、シランカップリング剤が無添加のものである。
比較例４では、塗料Ｂをバーコート塗装し、ＰＭＴ２１０℃で４０秒間の焼付け処理を行って乾燥させ、膜厚５μmの塗膜を形成し、次いで、塗料Ｃをバーコート塗装し、ＰＭＴ２２５℃で６０秒間の焼付け処理を行って乾燥させ、膜厚３０μmの塗膜を形成し、総合塗膜厚３５μmの試験片（アルミニウム塗装材）を調製した。比較例４はＰ/Ｓｉ比が下限値未満である。
【００４５】
比較例５では、塗料Ｂをバーコート塗装し、ＰＭＴ２１０℃で４０秒間の焼付け処理を行って乾燥させ、膜厚５μmの塗膜を形成し、次いで、塗料Ｃをバーコート塗装し、ＰＭＴ２２５℃で６０秒間の焼付け処理を行って乾燥させ、膜厚１０μmの塗膜を形成し、総合塗膜厚１５μmの試験片（アルミニウム塗装材）を調製した。比較例５はＰ/Ｓｉ比が下限値未満である。
比較例６では、塗料Ｂをバーコート塗装し、ＰＭＴ２１０℃で６０秒間の焼付け処理を行って乾燥させ、膜厚５μmの塗膜を形成し、次いで、塗料Ｅをスプレーガンで塗装し、５０μmの塗膜を形成し、８０℃設定の加熱炉で５分焼き付け、更に、塗料Ｆをスプレーガンで塗装し、５０μmの塗膜を形成し、８０℃設定の加熱炉で１０分焼き付け、総合塗膜厚１０５μmの試験片（アルミニウム塗装材）を調製した。この比較例６のアルミニウム塗装材は、P/Si質量比がその上限を超えたものである。
【００４６】
比較例７では、塗料Ｂをバーコート塗装し、ＰＭＴ２１０℃で４０秒間の焼付け処理を行って乾燥させ、膜厚５μmの塗膜を形成し、次いで、塗料Ｄを静電粉体塗装し、１８０℃設定の加熱炉で３０分焼き付け、膜厚５０μmの塗膜を形成し、総合塗膜厚５５μmの試験片（アルミニウム塗装材）を調製した。この比較例７は、特許文献５の実施例２に記載されたものと実質的に同じP/Si質量比のシリカ含有皮膜を有するものであるが、シランカップリング剤が無添加のものである。
比較例８では、塗料Ｂをバーコート塗装し、ＰＭＴ２１０℃で４０秒間の焼付け処理を行って乾燥させ、膜厚５μmの塗膜を形成し、次いで、塗料Ｄを静電粉体塗装し、１８０℃設定の加熱炉で３０分焼き付け、膜厚７０μmの塗膜を形成し、総合塗膜厚７５μmの試験片（アルミニウム塗装材）を調製した。この比較例８のアルミニウム塗装材は、シリカ含有皮膜において、リン化合物が無添加であってP/Si質量比が零(0)であり、シランカップリング剤が２１質量%を超えて添加されているものである。
【００４７】
〔耐食性能試験〕
以上のようにして調製された各実施例及び比較例の試験片について、下記の塩境水噴霧試験、湿潤試験、及び沸騰水浸漬試験を行い、密着性を調べて耐食性能を評価した。
【００４８】
塩水噴霧試験においては、各実施例及び比較例の試験片にJIS K5600の方法でクロスカットを入れ、１０００時間(hr)の試験を実施した。この塩水噴霧試験では、１０００hr後の塗膜において、◎：カット部に腐食、フクレ等の発生が全く無く、カット部の密着性が良好なもの、〇：カット部の腐食が１mm以内で、フクレが無く、密着性が良好なもの、及び、×：カット部の腐食が１mm以上、又は、フクレの発生、又は密着性が不良等の異常が発生したもの、の評価基準で評価した。
【００４９】
湿潤試験においては、各実施例及び比較例の試験片を５０℃及び９５%RHの恒温恒湿槽内に１０００時間(hr)静置した後、塗膜の密着性を評価した。この塗膜の密着性は、JIS K5600の付着性（クロスカット法）の方法で、剥離が生じているクロスカット部の面積が５%以下（分類１以下）の場合を◎とし、５%を超え１５%以下の場合を○とし、１５%を超え３５%以下の場合を△とし、３５%を超える場合を×として評価した。
【００５０】
沸騰水浸漬試験は、各実施例及び比較例の試験片を沸騰水中に５時間浸漬した後、上記の湿潤試験の場合と同様にして同様の評価基準で塗膜の密着性を評価した。
上記の境水噴霧試験、湿潤試験後の密着性、及び沸騰水浸漬試験後の密着性の結果を表４に示す。
【００５１】
【表４】
2018187847.tif 000005